(57)【要約】  本発明は、ポリエステル織物の吸水性を回復又は増大させる方法に関し、少なくとも一種のポリエステルソイルリリースポリマーと一種の４級アンモニウム柔軟剤を含む組成物が、前記ポリエステル織物を洗浄するため、及び／又は濯ぐために使用される。本発明のこの組成物は、洗濯の水サイクル中に又は濯ぎサイクル（特に最終濯ぎにおいて使用される）において、完全に使用されてもよい。本発明は、また、特に洗濯の濯ぎサイクルに使用され、一種のポリエステルソイルリリースポリマーと一種の４級アンモニウム柔軟剤を含む柔軟剤組成物にも関する。【特許請求の範囲】
【請求項１】
ポリエステル織物の吸水性を回復又は増大させる方法であって、少なくとも一種のポリエステルソイルリリースポリマーと一種の４級アンモニウム柔軟剤とを含む組成物が、前記ポリエステル織物を洗浄するため、及び／又は濯ぐために使用される方法。
【請求項２】
ポリエステル織物が、非円形断面を有する糸条、糸及び／又は繊維を含む、請求項１に記載の方法。
【請求項３】
ポリエステル織物が、親水性仕上げ加工又は処理を備える、請求項１又は２に記載の方法。
【請求項４】
ポリエステルソイルリリースポリマーが、テレフタル酸とエチレングリコール及び／又はプロピレングリコール単位とのコポリマー又はターポリマーである、請求項１〜３のいずれか一項に記載の方法。
【請求項５】
ポリエステルソイルリリースポリマーが、ポリアルキレンテレフタレートとポリオキシエチレンテレフタレートとのブロックコポリマー、及びポリアルキレンテレフタレートとポリエチレングリコールとのブロックコポリマーである、請求項１〜３のいずれか一項に記載の方法。
【請求項６】
ポリエステルソイルリリースポリマーが、以下のプロセス、
（ａ）芳香族ジカルボン酸と、少なくとも一種の脂肪族ジオール又は脂肪族ポリオールの少なくとも一種のジ（Ｃ１〜Ｃ４）アルキルエステルとの不活性溶媒中でのエステル交換反応であって、該不活性溶媒が該エステル交換反応のアルコール副産物の沸点よりも高い沸点を有するエステル交換反応、
（ｂ）工程（ａ）の生成物と、少なくとも一種のポリエーテル、少なくとも一種のモノアルコール、少なくとも一種のモノカルボン酸、及び少なくとも一種のエステルからなる群から選択される一種又は複数種との重縮合反応であって、該ポリエーテルは、少なくとも１つの末端ヒドロキシル基を有する重縮合反応、
から得られるポリエーテル−ポリエステルブロックコポリマーである、請求項１〜３のいずれか一項に記載の方法。
【請求項７】
４級アンモニウム柔軟剤が、一般式（Ｉ）
2015525309.tif 000008
［式中：
−  Ｒ１、Ｒ２、Ｒ３、及びＲ４は、同一でも異なってもよく、Ｃ１〜Ｃ３０の炭化水素基、任意にヘテロ原子、又はエステル若しくはアミド基が割り込んでもよく、
−  Ｘは、アニオンであり、
−  ｙは、Ｘの原子価である］
に相当する、請求項１〜６のいずれか一項に記載の方法。
【請求項８】
前記４級アンモニウム柔軟剤が、一般式（ＩＩ）
2015525309.tif 000009
［式中：
−  Ｒ１は、脂肪族のＣ１６〜Ｃ２２炭化水素基であり、
−  Ｒ２は、Ｃ１〜Ｃ３アルキル基であり、
−  Ｒ３は、Ｒ１又はＲ２であり、
−  Ｘは、アニオンであり、
−  ｙは、Ｘの原子価である］
に相当する、請求項１〜６のいずれか一項に記載の方法。
【請求項９】
前記４級アンモニウム柔軟剤が、一般式（ＩＩＩ）
2015525309.tif 000010
［式中：
−  Ｒ１基は、独立してＣ１〜Ｃ４アルキル基から選択され、
−  Ｒ２基は、独立してＣ１〜Ｃ３０のアルキル基又はアルケニル基から選択され、
−  Ｔは、−Ｃ（＝Ｏ）−Ｏ−であり、
−  ｎは、０から５の整数であり、
−  Ｘは、アニオンである］
に相当する、請求項１〜６のいずれか一項に記載の方法。
【請求項１０】
前記４級アンモニウム柔軟剤が、一般式（ＩＶ）
2015525309.tif 000011
［式中、Ｒは、Ｃ１２〜Ｃ２０のアルキル鎖である］
に相当する、請求項１〜６のいずれか一項に記載の方法。
【請求項１１】
前記４級アンモニウム柔軟剤が、
ＴＥＴ：ジ（獣脂カルボキシエチル）ヒドロキシエチルメチルアンモニウムメチルスルフェート
ＴＥＯ：ジ（オレオカルボキシエチル）ヒドロキシエチルメチルアンモニウムメチルスルフェート、
ＴＥＳ：ジステアリルヒドロキシエチルメチルアンモニウムメチルスルフェート、
ＴＥＨＴ：ジ（水素化獣脂−カルボキシエチル）ヒドロキシエチルメチルアンモニウムメチルスルフェート、
ＴＥＰ：ジ（パルミチン酸カルボキシエチル）ヒドロキシエチルメチルアンモニウムメチルスルフェート、
からなる群から選択される、請求項１〜６のいずれか一項に記載の方法。
【請求項１２】
ソイルリリースポリマーと４級アンモニウム柔軟剤の重量比が、０．０００１〜１０で構成される、請求項１〜１１のいずれか一項に記載の方法。
【請求項１３】
ポリエステル織物の吸水性を回復又は増大させるため、少なくとも一種のポリエステルソイルリリースポリマーと一種の４級アンモニウム柔軟剤とを含む組成物の使用。
【請求項１４】
ポリエステル織物からの親水能を回復又は増大させるため、少なくとも一種のポリエステルソイルリリースポリマーと一種の４級アンモニウム柔軟剤とを含む組成物の使用。
【請求項１５】
洗濯の濯ぎサイクルに特に使用され、一種のポリエステルソイルリリースポリマーと一種の４級アンモニウム柔軟剤とを含む柔軟剤組成物。
【請求項１６】
ソイルリリースポリマーと４級アンモニウム柔軟剤の重量比が、０．０００１〜１０で構成される、請求項１５に記載の柔軟剤組成物。
【発明の詳細な説明】
【技術分野】
【０００１】
本発明は、ポリエステル織物の吸水性を回復又は増大させる方法に関し、少なくとも一種のポリエステルソイルリリースポリマーと一種の４級アンモニウム柔軟剤とを含む組成物が、前記ポリエステル織物を洗浄するため、及び／又は濯ぐために、使用される。本発明のこの組成物は、洗濯の水サイクル中、又は濯ぎサイクルにおいて完全に使用されてもよく、最終濯ぎにおいて特に使用されてもよい。本発明は、特に洗濯の濯ぎサイクルにおいて使用され、一種のポリエステルソイルリリースポリマーと一種の４級アンモニウム柔軟剤とを含む柔軟剤組成物にも同様に関する。
【背景技術】
【０００２】
いくつかの織物の特性は、衣料品又はタオルの熱的快適性（例えば、吸水性、水蒸気透過性、透気度、及び熱伝達等）に影響を与えるだろう。例えば、着用者が活動的である場合、織物が皮膚から水分を吸収する能力を有することは、非常に重要である。繊維が液体の水又は水蒸気を吸収する場合は常に、熱が放出されるので、布帛の吸水性は、着用者の熱的快適性を左右する重要な要素である。水／湿分を運び去り、液体水分の蒸発を極限まで増大させる布帛の能力は、衣料品、殊にスポーツウェア用の衣料品の熱的快適性を助長する。
【０００３】
合成繊維（例えば、ポリエステル、ナイロン、及びアクリル等）は、非常に低い水分率を有し、そのことにより、さらに良好な体の水分管理を獲得し、そして水分吸上げの現象を増大させるためのいくつかの方法、特に仕上げ加工及び処理の方法が存在する。ポリエステル等の疎水性繊維から作製される織物（例えば、衣料品等）に局所的処理を施し、汗を吸収する能力を付与することは、主に知られている。親水性の仕上げ加工又は処理により、このタイプの織物に残渣を吸収させる一方、織物の疎水性（嫌水性）繊維が織物を素早く乾燥させるのを助力し、着用者をさらに快適に保つことができるであろう。
【０００４】
静電荷が、ポリエステル織物の布帛上に蓄積して、結果として（衣服が）まとわりつきパチパチと音をたてることも知られている。従って布帛柔軟剤は、通常、合成繊維に十分な水分を保持させて静電荷を放散させることにより、静電気防止剤として作用するために採用される。
【０００５】
布帛柔軟剤は、一又は二個の長い鎖を有する４級アンモニウム塩に基づく傾向があり、典型的な化合物は、ジパルミトイルエチルヒドロキシエチルモニウムメソスルフェートである。他のカチオン化合物は、イミダゾリウム、置換アミン塩、又は４級アルコキシアンモニウム塩から誘導されることが可能である。初期の配合物のうちで最も一般的な化合物のひとつは、ジ水素化獣脂ジメチルアンモニウムクロリド（ＤＨＴＤＭＡＣ）であった。家庭用の布帛柔軟剤の組成に用いられる３つの主なタイプの４級アンモニウム化合物としては、ジアルキルジメチルアンモニウム化合物、ジアミドアルコキシル化アンモニウム化合物、及びイミダゾリニウム化合物が存在する。
【０００６】
しかし、これらの布帛柔軟剤は、ポリエステル織物の吸水性に大きな影響力を有する。実際は、洗濯プロセス中に布帛柔軟剤を繰り返して使用することにより、布帛上に柔軟剤の残渣を残すことがあり、それにより、コーティングされた布帛の気流及び水蒸気の透過に障壁が生じ、結果として防水効果によって、前記ポリエステル織物の吸水性を低下させることがある。
【０００７】
それらが持つ独自の特性のために、水分を管理する衣料は、何らかの特別な取り扱いが必要となり、このような衣料に関して洗浄や乾燥における具体的な指示（主に「柔軟剤を使用しないこと」と表示している）を与える取り扱いラベルを点検することは、末端消費者にとっては、束縛的で不便であるが、常に重要なことである。
【０００８】
従来技術において公知の欠点を解消する一方、前記織物の吸水性を低減させることなく、水分を管理する衣料に使用されうる柔軟剤を含む洗浄用組成物、クリーニング用組成物、及び濯ぎ用組成物を達成する必要性が存在する。
【発明の概要】
【０００９】
柔軟剤を含んでなり、また前記ポリエステル織物及び／又は親水性ポリエステル織物の親水能を回復又は増大し、さらに前記織物の吸水性を回復する又は高めることを可能にするだろうポリエステル織物用の洗浄用組成物、クリーニング用組成物、及び濯ぎ用組成物を得るのが十分に可能であることが、目下のところ明らかである。
【００１０】
本発明は、従って、ポリエステル織物の吸水性を回復又は増大させる方法に関し、少なくとも一種のポリエステルソイルリリースポリマーと一種の４級アンモニウム柔軟剤とを含む組成物は、前記ポリエステル織物を洗浄するため、及び／又は濯ぐために使用される。
【００１１】
ポリエステル織物の吸水性の増大は、柔軟剤の使用を含む又は含まない洗濯処理における濯ぎサイクルの伝統的な使用後のこれらの織物の吸水性と比較して、特に前記織物の吸水性を増大させることを意味してもよい。ポリエステル織物の吸水性の回復は、柔軟剤の使用を含む洗濯処理における濯ぎサイクルの伝統的な使用後のこれらの織物の吸水性と比較して、特に前記織物の吸水性の回復又は取戻しを意味してもよい。
【００１２】
本発明は、ポリエステル織物の吸水性を回復又は増大させるために、少なくとも一種のポリエステルソイルリリースポリマーと一種の４級アンモニウム柔軟剤とを含む組成物を使用することにも関する。本発明は、ポリエステル織物からの親水能を回復又は増大させるために、少なくとも一種のポリエステルソイルリリースポリマーと一種の４級アンモニウム柔軟剤とを含む組成物を使用することも説明する。
【００１３】
本発明は、洗濯の濯ぎサイクルで特に使用され、一種のポリエステルソイルリリースポリマーと一種の４級アンモニウム柔軟剤とを含む柔軟剤組成物にも同様に関する。
【００１４】
このような効果は、一種のポリエステルソイルリリースポリマーと一種の４級アンモニウム柔軟剤の相乗ブレンドにより、用いられることが可能である。洗濯の分野における先行技術の知識によりその真実性が疑われたことであろうこととは反対に、本発明の組成物は、確かに、ポリエステル織物の吸水性を回復又は増大させることが可能である。この組成物は、さらにソイルリリース性及び帯電防止性の良好なレベルを得ることも可能である。
【発明を実施するための形態】
【００１５】
本発明のこの組成物は、洗濯の水サイクル中、又は濯ぎサイクルにおいて、特に最終濯ぎにおいて完全に使用されてもよい。
【００１６】
ポリエステル織物は、少なくともポリエステルの糸条、糸及び／又は繊維から作製される布帛織物である。織物又は布は、糸又は糸条としばしば呼ばれる天然又は人造繊維の網状構造からなる柔軟性織材料又は不織材料である。織物は、通常繊維を一緒に織り、編み、かぎ針で編み、結び、又はプレスする（フェルト）ことにより形成される。ポリエステル繊維は、全てのタイプの衣料において単独で又は他の繊維（例えば、綿等）とブレンドして使用される。
【００１７】
糸条、糸及び／又は繊維は、通常、円形断面又は非円形断面（例えば、３葉、５葉のような多葉、六方又は不規則な形状等）を有してもよい。糸条、糸及び／又は繊維は、例えば、差込みオリフィス型の紡糸口金、チューブ−インオリフィス型の紡糸口金又はセグメント−アーク型の紡糸口金を用いて作られる中空形状を有してもよい。特定の実施形態において、ポリエステル織物は、非円形断面を有する糸条、糸及び／又は繊維を含む。
【００１８】
本発明の一実施形態に基づいて、ポリエステル織物は、親水性仕上げ加工又は処理を備えてもよい。親水性仕上げ加工又は処理は、水分子の化学特性及び分子特性に依存する。親水性の仕上げ加工は、通常、合成繊維材料における、より低い吸湿量及び吸水量を補正する。
【００１９】
親水性仕上げ加工又は処理を備える親水性ポリエステル織物は、先行技術において公知のいくつかの方法により、獲得されてよい。
【００２０】
主な方法の一つは、糸条、糸又は繊維に、それら自体の上に及び／又は最終の織物布帛の上に親水性化合物を提供することである。親水性化合物は、浸漬又は噴霧方法により、塗布されてもよい。
【００２１】
親水性化合物は、例えば、式Ｒ−Ｏ−（ＣＨ２ＣＨ２Ｏ）ｎＨ（式中、ＲはＣ１２〜Ｃ１８のアルキル基であり、ｎは、７〜２５である）の化合物であってよい。
【００２２】
親水性化合物は、米国特許第５０４５３８７号に記載されるように、例えば、アルコキシル化リシノール酸の誘導体と、水素化リシノール酸の誘導体と、Ｃ１８の脂肪酸と、ポリアルコキシル化ポリメチルシロキサンとの混合物を含有する配合物であってよい。親水性化合物は、欧州特許第３７２８９０号に記載されるように、例えば、脂肪酸ジエタノールアミド、ポリエーテル変性シリコーン、ソルビタン脂肪酸エステル及びスルホン酸アルキルの金属塩を含有する配合物であってよい。
【００２３】
水性の樹脂又は溶媒ポリマー樹脂（例えば、ポリアクリルアミド又はポリウレタン樹脂等）のコーティングを提供することも可能である。当業者は、所望のレベルの親水性をコーティングに提供するモノマー及び／又はオリゴマーを選択するだろう。ポリマー樹脂は、それらの構造に親水性部分を含むオリゴマー及び／又はモノマー成分（例えば、ヒドロキシル、ポリエーテル殊にポリ（エチレングリコール）、ポリエステル、アミド、アミン、カルボン酸、スルホネート、ホスフェート、ウレタン、尿素、ポリペプチド又は多糖部分等）を含んでなってもよい。例えば、ポリエーテル製、（殊にポリ（エチレングリコール）製）、ポリエステル製、及びヒドロキシ官能基のオリゴマーは、コーティングを作製するのに使用される硬化性組成物における使用に殊に望ましい。モノマー（例えば、ポリ（エチレングリコール）モノアクリレート；ポリ（エチレングリコール）ジアクリレート；Ｎビニル−２−ピロリドン；Ｎ，Ｎ−ジメチルアクリルアミド；Ｎ−ヒドロキシスクシンイミド；２−ヒドロキシエチルアクリレート；アクリル酸；アクリレート化ホスフェート、スチリルスルホネート；及びソルビトールアクリレート等）は、硬化性組成物を配合するのに殊に有用である。
【００２４】
親水性化合物は、多糖、又は変性多糖でもありうる。
【００２５】
他の一方法は、糸条、糸又は繊維に、それら自体上で、及び／又は最終の織物布帛上で、例えばプラズマ処理によって親水性処理を提供することである。
【００２６】
本発明のポリエステル織物は、衣料品の例（例えば、ウインタースポーツ又はサマースポーツの範囲で特に使用されるスポーツウェア用生地等）として、寝巻市場、又は様々な家庭用リネン（例えば、タオル等）においてであってよい。
【００２７】
適切なソイルリリースポリマーは、従来的には、テレフタル酸とエチレングリコール及び／又はプロピレングリコール単位のコポリマー又はターポリマー（特に様々な配列での）である。このようなポリマーの例は、本発明の譲受人に譲渡された米国特許第４１１６８８５号、米国特許第４７１１７３０号及び欧州特許第０２７２０３３号に開示されている。
【００２８】
殊に効果的な高分子ソイルリリース剤は、ポリアルキレンテレフタレートとポリオキシエチレンテレフタレートのブロックコポリマー、及びポリアルキレンテレフタレートとポリエチレングリコールのブロックコポリマーである。ポリアルキレンテレフタレートブロックコポリマーは、エチレン及び／又はプロピレンアルキレン基を含むのが好ましい。このようなソイルリリースポリマーの多くは、非イオンである。さらに具体的には、これらのポリマーは、エチレンテレフタレート及び／又はプロピレンテレフタレートの繰り返し単位と、ポリエチレンオキシドテレフタレートの繰り返し単位とからなり、好ましくはポリエチレンオキシドテレフタレート単位に対するエチレンテレフタレート単位のモル比が約２５：７５〜約３５：６５であり、前記ポリエチレンオキシドテレフタレートは、約３００〜約２０００の分子量を有するポリエチレンオキシドブロックを含有する。これらの高分子ソイルリリース剤の分子量は、約４０００〜約５５０００の範囲である。他の有用なソイルリリースポリマーとして、ポリエステルウレタン、及び酢酸エテニルエステルが挙げられ（これらに限定されない）、ポリエチレンテレフタレート／ポリオキシエチレンテレフタレート（ＰＥＴ−ＰＯＥＴ）ポリマーが最も好ましい。典型的には、これらのポリマーの分子量の範囲は、５００〜１２００００、好ましくは２０００〜３５０００、そして最も好ましくは２０００〜２５０００である。
【００２９】
別の好ましい高分子ソイルリリース剤は、約１０重量％〜約１５重量％のエチレンテレフタレート単位と共に約１０重量％〜約５０重量％のポリオキシエチレンテレフタレート単位を含有するエチレンテレフタレートの繰り返し単位を有する結晶性ポリエステルであり、平均分子量約３００〜約６０００のポリオキシエチレングリコールから誘導され、及び結晶性高分子化合物中のポリオキシエチレンテレフタレート単位に対するエチレンテレフタレート単位のモル比が、２：１〜６：１である。このポリマーの例として、市販の材料Ｚｅｌｃｏｎ  ４７８０（Ｄｕｐｏｎｔ製）及びＭｉｌｅａｓｅ  Ｔ（ＩＣＩ製）が挙げられる。
【００３０】
このようなソイルリリースポリマーは、米国特許第４８４９２５７号に記載されており、本発明は、引用により本明細書に援用している。別の好ましい非イオンのソイルリリースポリマーは、米国特許出願第０７／６７６／６８２号に記載されている。
【００３１】
最も好ましい非イオンのソイルリリース剤は、Ｒｈｏｎｅ−Ｐｏｕｌｅｎｃ  Ｉｎｃ（Ｃｒａｎｂｕｒｙ，Ｎ．Ｊ．）から販売されているソイルリリース剤のＲＥＰＥＬ−Ｏ−ＴＥＸラインである。これらの製品には、ＲＥＰＥＬ−Ｏ−ＴＥＸ  ＳＲＰ３、ＲＥＰＥＬ−Ｏ−ＴＥＸ  ＳＲＰ４、ＲＥＰＥＬ−Ｏ−ＴＥＸ  ＱＣＪ製品及びＲＥＰＥＬ−Ｏ−ＴＥＸ  ＱＣＸ製品が含まれる。ＶＥＬＶＥＴＯＬ  ２５１Ｃは、１００％活性な親水性ポリエステルであり、それからＲＥＰＥＬ−Ｏ−ＴＥＸ  ＳＲＰ３、ＳＲＰ４、ＡＮＤ  ＱＣＪが異なるポリマー濃度で製造される。そのポリマーは、約３，０００〜約１０，０００の分子量を有する。ＳＲＰ３及びＳＲＰ４が粉末洗剤用途のために硫酸ナトリウムで希釈されているのに対して、ＲＥＰＥＬ−Ｏ−ＴＥＸ  ＱＣＪ製品は、液体洗濯用洗剤のための、上述のポリマーの１５重量パーセントの活性分散体である。ＲＥＰＥＬ−Ｏ−ＴＥＸ製品のポリマーは、非イオンのポリエステル−ポリエーテル（ＰＥＴ−ＰＯＥＴ）エステル交換コポリマーである。ＲＥＰＥＬ−Ｏ−ＴＥＸ  ＱＣＸは、約１０，０００〜約３５，０００の範囲の分子量を有するより高分子量の親水性ポリエステルポリマーである。
【００３２】
ポリエステルソイルリリースポリマーは、ポリエーテル−ポリエステルブロックコポリマーであってよい。ポリエーテル−ポリエステルブロックコポリマーが、以下のプロセス、
（ａ）芳香族ジカルボン酸と少なくとも一種の脂肪族ジオール又は脂肪族ポリオールの少なくとも一種のジ（Ｃ１〜Ｃ４）アルキルエステルの不活性溶媒中でのエステル交換反応であって、不活性溶媒がエステル交換反応のアルコール副産物の沸点よりも高い沸点を有するエステル交換反応、
（ｂ）工程（ａ）の生成物と、少なくとも一種のポリエーテル、少なくとも一種のモノアルコール、少なくとも一種のモノカルボン酸及び少なくとも一種のエステルからなる群から選択される一種又は複数種との重縮合反応であって、ポリエーテルは、少なくとも一種の末端ヒドロキシル基を有する重縮合反応、
を用いて得られるのが好ましい。
【００３３】
このプロセスは、国際公開第２０１１／０００１５８号に記載されている。
【００３４】
本発明のもう一つの好適な実施形態において、芳香族ジカルボン酸のジ（Ｃ１〜Ｃ４）アルキルエステルは、ジメチルテレフタレートであり、脂肪族ジオールは、エチレングリコール及び１，２−プロピレングリコールからなる群から選択される一種又は複数種であり、並びにポリエーテルは、ＭＷ７５０のＭＰＥＧ、ＭＷ６００のＰＥＧ、ＭＷ１０００のＰＥＧ、ＭＷ１５００のＰＥＧ、ＭＷ７５０のＭＰＥＧ−ｂ−ＰＰＧ、ＭＷ１０００のＰＰＧ−ｂ−ＰＥＧ−ｂ−ＰＰＧ及びＭＷ１５００のＰＰＧ−ｂ−ＰＥＧ−ｂ−ＰＰＧからなる群から選択される一種又は複数種である（ここでＭＰＥＧは、メトキシポリエチレングリコールであり、ＰＥＧは、ポリエチレングリコールであり、ＰＰＧは、ポリプロピレングリコールである）。
【００３５】
ソイルリリースポリマーは、固体又は液体状態の形態下であってよい。
【００３６】
ポリエステルソイルリリースポリマーは、総組成物の重量を基準として０〜５０ｗｔ％、好ましくは０〜１０ｗｔ％、さらに好ましくは０．１〜５ｗｔ％の量で任意に存在してもよい。
【００３７】
好ましい４級アンモニウム柔軟剤は、水分散性である。
【００３８】
最も好ましい４級アンモニウム柔軟剤は、一般式（Ｉ）
2015525309.tif 000002
［式中：
−  Ｒ１、Ｒ２、Ｒ３、及びＲ４は、同一でも異なってもよく、Ｃ１〜Ｃ３０の炭化水素基、典型的にはアルキル基、ヒドロキシアルキル基又はエトキシル化アルキル基であり、任意にヘテロ原子又はエステル若しくはアミド基が割り込んでもよく、
−  Ｘは、アニオン（例えば、Ｃｌ又はＢｒのようなハライド、スルフェート、アルキルスルフェート又はアセテート）であり、
−  ｙは、Ｘの原子価である］
の４級アンモニウム柔軟剤である。
【００３９】
４級アンモニウム柔軟剤は、さらに好ましくはアルキルクワット（例えば、ジアルキルクワット等）、又はエステルクワット（例えば、ジアルキルジエステルクワット等）である。
【００４０】
ジアルキルクワットは、一般式（ＩＩ）
2015525309.tif 000003
［式中：
−  Ｒ１は、脂肪族のＣ１６〜Ｃ２２炭化水素基であり、
−  Ｒ２は、Ｃ１〜Ｃ３アルキル基であり、
−  Ｒ３は、Ｒ１又はＲ２であり、
−  Ｘは、アニオン（例えば、Ｃｌ又はＢｒのようなハライド、スルフェート、アルキルスルフェート又はアセテートであり、
−  ｙは、Ｘの原子価である］
の化合物であってよい。
【００４１】
ジアルキルクワットが、ジ−（硬化獣脂）ジメチルアンモニウムクロリドであるのが好ましい。
【００４２】
好適な一実施形態において、４級アンモニウム柔軟剤は、式（ＩＩＩ）
2015525309.tif 000004
［式中：
−  Ｒ１基は、独立してＣ１〜Ｃ４のアルキル基から選択され、
−  Ｒ２基は、独立してＣ１〜Ｃ３０のアルキル基又はアルケニル基から選択され、
−  Ｔは、−Ｃ（＝Ｏ）−Ｏ−であり、
−  ｎは、０から５の整数であり、
−  Ｘは、アニオン（例えば、塩化物イオン、臭化物イオン又はメソ硫酸イオン）である］
の化合物である。
【００４３】
特に好適な４級アンモニウム布帛軟化材料は、好ましくは少なくとも一つのエステル結合により窒素頭部基に結合される二つのＣ１２〜Ｃ２８のアルキル基又はアルケニル基を含む。４級アンモニウム材料が、存在する二つのエステル結合を有するならば、それは、さらに好ましい。
【００４４】
アルキル基又はアルケニル基の平均鎖長は、少なくともＣ１４であるのが好ましく、さらに好ましくは少なくともＣ１６である。その鎖の少なくとも半分が、Ｃ１８の長さを有するのが最も好ましい。
【００４５】
分岐度（殊に中間鎖の分岐）が本発明の範囲内であるが、アルキル基又はアルケニル鎖が大部分直鎖であるならば、それは一般的に好ましい。
【００４６】
エステルの４級アンモニウム化合物は、例えば、式（ＩＶ）
2015525309.tif 000005
［式中、Ｒは、Ｃ１２〜Ｃ２０のアルキル鎖である］
のトリエタノールアミンに基づく４級アンモニウムであってよい。
【００４７】
本発明の好適な４級アンモニウム柔軟剤は、以下である：
ＴＥＴ：ジ（獣脂カルボキシエチル）ヒドロキシエチルメチルアンモニウムメチルスルフェート
ＴＥＯ：ジ（オレオカルボキシエチル）ヒドロキシエチルメチルアンモニウムメチルスルフェート、
ＴＥＳ：ジステアリルヒドロキシエチルメチルアンモニウムメチルスルフェート、
ＴＥＨＴ：ジ（水素化獣脂−カルボキシエチル）ヒドロキシエチルメチルアンモニウムメチルスルフェート、
ＴＥＰ：ジ（パルミチン酸カルボキシエチル）ヒドロキシエチルメチルアンモニウムメチルスルフェート。
【００４８】
４級アンモニウム柔軟剤は、総組成物の重量を基準として０．１〜５０ｗｔ％、好ましくは１〜２５ｗｔ％、さらに好ましくは３〜２０ｗｔ％の量で任意に存在してもよい。
【００４９】
前記組成物において、ソイルリリースポリマーと４級アンモニウム柔軟剤（ソイルリリースポリマー／４級アンモニウム柔軟剤）の重量比は、０．０００１〜１０、好ましくは０．００５〜１、さらに好ましくは０．０１〜０．５からなってもよい。
【００５０】
本発明の組成物は、洗濯組成物に使用される伝統的な添加剤（例えば、洗剤、移染防止剤、界面活性剤、漂白剤、酵素、香料、防腐剤、殺生物剤、粘度調整剤、グリース除去剤、ソイルリリース剤、ビルダー、金属イオン封鎖剤、蛍光発光剤、ｐＨ調節剤等）を含んでなってもよい。
【００５１】
本発明の組成物は、任意の適切な物理的形態、例えば、粒子（例えば、粉末、顆粒、又はタブレット等）、液体、ペースト、ゲル又はバーであってよい。本発明の殊に好適な一実施形態に従って、組成物は、粒子形態、好ましくは粉末形態である。組成物は、手洗用又は機械洗浄用組成物として使用されるように配合されることができる。
【００５２】
本発明の組成物は、任意の適切なプロセスにより調製されてよい。例として、布帛柔軟剤組成物は、米国特許第５４０２５４２号に開示されている方法等の従来の方法により、調製されてよい。低から中くらいの嵩密度の粉末は、スラリーを噴霧乾燥し、任意にさらなる原料を後投与（空練）することにより、調製されてよい。「濃縮」又は「成形」粉末は、例えば高速混合機／造粒機を用いて混合及び粒状化プロセス、又は他のノンタワープロセスにより、調製されてもよい。タブレットは、粉末、殊に「濃縮」粉末を成形することにより、調製されてよい。液体組成物は、必要な濃度で上述の原料を含有する組成物を提供するように、必須原料と任意原料を任意の所望の順序に混和することにより、調製されてよい。プロセス経路の選択は、関与する界面活性剤の安定性又は感熱性、及びそれらが利用できる形態によって、ある程度指示されてもよい。
【００５３】
本明細書に記載される添加剤及び原料は、どちらかの方法で導入することができる；添加剤と原料を別々にスラリーに添加するか、添加剤と原料を別々に後添加する。ソイルリリースポリマーの一部が、室温で蝋様の特性を有しているので、容易に粉末にならないように、スラリー経路が、選択されるのが好ましい。
【００５４】
本発明は、本発明の組成物を希釈することを含む、織物を洗浄、クリーニング、又は濯ぐプロセスにも関する。このプロセスは、家庭の個人的な状況、又は工業、公共機関若しくは軍務の状況において、実施されることが可能である。
【００５５】
本発明は、ここで、以下の非限定的な実施例により、さらに例証されるだろう。
【実施例】
【００５６】
以下の生成物を以下の実施例で使用する：
−  液体洗剤配合物：米国特許第２００６００７３９９４号の実験部分で使用した組成と同一である
−  エステルクワット：ＴＥＰ：ジ（パルミチン酸カルボキシエチル）ヒドロキシエチルメチルアンモニウムメチルスルフェート；ＲｈｏｄｉａからのＦｅｎｔａｃａｒｅ  ＴＥＰ柔軟剤
−  ジアルキルクワット柔軟剤：ＴＣＩからのジステアリン酸ジメチルアンモニウムクロリド
−  ＲｈｏｄｉａからのＣｒｙｓｔａｌ  Ｒｅｐｅｌ−Ｏ−Ｔｅｘ（登録商標）。国際公開第２０１１／０００１５８号に基づくポリエーテル−ポリエステルブロックコポリマー
【００５７】
２種類の布帛を実験に用いる：
−  親水性コーティングを有するポリエステル布帛：水分吸上げの程度が高い、欧州特許第２３１４１７６号に記載されるＰＥＴ布帛
−  非円形繊維から作製されるポリエステル布帛：米国特許第２００５８１７７４０号に説明されているような、複数の溝付の波形楕円形断面を有するＰＥＴ繊維
【００５８】
柔軟剤組成物
本発明の柔軟剤組成物は、水と５ｗｔ％のエステルクワット又はジアルキルクワット溶液及び／又は０．５ｗｔ％のＣｒｙｓｔａｌ  Ｒｅｐｅｌ−Ｏ−Ｔｅｘ（登録商標）を含む。
【００５９】
処理手順
ポリエステル布帛の３回の洗浄サイクルを行い、各サイクルは、以下の通りである。
−  ｐＨ＝７、０．１％の投与量（１ｇ／Ｌ）で液体洗剤配合物を用いて、２０分間洗浄。全ての実験を２０℃で処理する。
−  水で５分間濯ぐ。
−  柔軟剤組成物で５分間濯ぐ。
−  順次乾燥する。
【００６０】
垂直吸上げ試験／標準移動試験手順
布帛の縦方向及び横方向に沿って重力に対して吸上げの高さを測定することにより、布帛の垂直吸上げを決定している。ＤＩＮ５３９２４法に基づく垂直吸上げ試験機を用いて、試験を実施している。布帛の試験片（２００ｍｍ×２５ｍｍ）を、蒸留水の貯水槽にその下部端を（３０ｍｍ）浸した状態で吊り下げ、水の動きをたどるために、一定の時間間隔でそこに１％の反応染料（Ｐｒｕｓｓｉａｎ  ｂｌｕｅ）を添加し、固定カメラが一定間隔で捉えた画像により、固定目盛りに対して布帛中の水が到達した高さを測定した。
【００６１】
結果
親水性コーティングを有するポリエステル布帛での結果を表１に示す。
【００６２】
2015525309.tif 000006
【００６３】
一種のポリエステルソイルリリースポリマーと一種の４級アンモニウム柔軟剤を含む本発明の組成物が、親水性仕上げ加工又は処理を備える親水性ポリエステル織物の吸水性を増大させることが可能であることが明らかである。
【００６４】
非円形繊維から作製されたポリエステル布帛での結果を表２で示す。
【００６５】
2015525309.tif 000007
【００６６】
一種のポリエステルソイルリリースポリマーと一種の４級アンモニウム柔軟剤を含む本発明の組成物が、ポリエステル織物の吸水性を回復すること、特に柔軟剤のみの場合に誘導される吸水性の損失を取り除くことが可能であることが明らかである。
【国際調査報告】
2015525309.tif 000012
2015525309.tif 000013
2015525309.tif 000014
2015525309.tif 000015